(57)【要約】  本発明は、ジフェニルメタンジアミンを調製する製法であって：  ａ）酸の存在下でアニリンをホルムアルデヒドと反応させるステップと、  ｂ）酸の大部分をアンモニアおよび／またはアンモニア水溶液によって中和するステップと、  ｃ）ステップｂ）で生じた反応混合物を水相および有機相に分離するステップと、  ｄ）有機相中に存在する酸の残りの部分をアルカリ金属水酸化物水溶液によって中和するステップと、  ｅ）ステップｄ）で生じた反応混合物を水相および有機相に分離するステップと、  ｆ）ステップｃ）で得た水相、または場合によりステップｃ）およびｅ）で生じた水相を合わせた水相を少なくとも１種のアルカリ土類金属酸化物または水酸化物によって処理するステップと、  ｇ）ステップｆ）で得たアンモニアを除去するステップとを含む製法を提供する。【特許請求の範囲】
【請求項１】
ジフェニルメタンジアミンおよびより高度に縮合したポリフェニレンポリメチレンポリアミンを調製する製法であって：
ａ）酸の存在下でアニリンをホルムアルデヒドと反応させるステップと、
ｂ）酸の大部分をアンモニアおよび／またはアンモニア水溶液によって中和するステップと、
ｃ）ステップｂ）で生じた反応混合物を水相および有機相に分離するステップと、
ｄ）有機相中に存在する酸の残りの部分をアルカリ金属水酸化物水溶液によって中和するステップと、
ｅ）ステップｄ）で生じた反応混合物を水相および有機相に分離するステップと、
ｆ）ステップｃ）で得た水相、または場合によりステップｃ）およびｅ）で生じた水相を合わせた水相を少なくとも１種のアルカリ土類金属酸化物または水酸化物によって処理するステップと、
ｇ）ステップｆ）で得たアンモニアを除去するステップと
を含む製法。
【請求項２】
ステップａ）における酸として、無機酸を使用する請求項１に記載の製法。
【請求項３】
ステップａ）における酸として、塩酸を使用する請求項１または２に記載の製法。
【請求項４】
ステップｂ）のアンモニアを水溶液として添加する請求項１から３のいずれか１項に記載の製法。
【請求項５】
ステップｂ）およびｄ）において、中和剤を向流または並流に添加する請求項１から４のいずれか１項に記載の製法。
【請求項６】
ステップｅ）で除去された水相をステップｄ）の中和に再利用する請求項１から５のいずれか１項に記載の製法。
【請求項７】
ステップｆ）におけるアルカリ土類金属酸化物または水酸化物として、酸化カルシウムおよび／または水酸化カルシウムを使用する請求項１から６のいずれか１項に記載の製法。
【請求項８】
ステップｆ）におけるアルカリ土類金属水酸化物として、水酸化カルシウムを使用する請求項１から７のいずれか１項に記載の製法。
【請求項９】
ステップｇ）で得られたアンモニアをステップｂ）に再使用する請求項１から８のいずれか１項に記載の製法。
【請求項１０】
水および未反応アニリンを、ステップｅ）またはｇ）の後に有機相から除去する請求項１から９のいずれか１項に記載の製法。
【請求項１１】
ステップｅ）で得られた有機相を精製及び後処理して、ジフェニルメタンジアミンおよびより高度に縮合したポリフェニレンポリメチレンポリアミンとする請求項１から１０のいずれかに記載の製法。
【請求項１２】
精製されたジフェニルメタンジアミンをホスゲンと反応させてジフェニルメタンジイソシアネートを得る請求項１から１１のいずれかに記載の製法。
【発明の詳細な説明】
【背景技術】
【０００１】
本発明は、酸の存在下でホルムアルデヒドを用いてアニリンからジフェニルメタンジアミンを調製する製法であって、その酸がアンモニアによる第１段階およびアルカリ金属水酸化物水溶液による第２の段階の、２段階で中和される製法に関する。アンモニアは生じた水相からアルカリ土類金属の酸化物および／または水酸化物による処理によって回収され、中和に再度利用できる。
【技術分野】
【０００２】
酸存在下でのアニリンとホルムアルデヒドとの反応によるジフェニルメタンジアミン（ＭＤＡ）の調製は公知であり、広範に記載されてきた。実際に、このように調製されたジフェニルメタンジアミンは、より高度に縮合したポリフェニレンポリメチレンポリアミンを有する混合物として常に得られる。以下、「ＭＤＡ」は２環式ジフェニルメタンジアミンおよびより高度に縮合したポリフェニレンポリメチレンポリアミンの混合物を指す。
【０００３】
当分野において、ＭＤＡは通常、ホスゲンとの反応によって、ポリウレタン生産によく使用される基礎的生成物であるジフェニルメタンジイソシアネート（ＭＤＩ）に変換される。ある用途では、例としてプラスチックの架橋剤またはコーティング材料として純粋な２環式ＭＤＡを使用することも可能である。
【０００４】
当分野において、ＭＤＡは、記載されたように、酸存在下でのアニリンとホルムアルデヒドとの反応により調製される。塩酸は通例用いられる酸である。この種の製法は一般知識であり、たとえばＫｕｎｓｔｓｔｏｆｆｈａｎｄｂｕｃｈ，ｖｏｌｕｍｅ  ７，ｐｏｌｙｕｒｅｔｈａｎｅｓ，Ｃａｒｌ  Ｈａｎｓｅｒ，Ｍｕｎｉｃｈ，Ｖｉｅｎｎａ，３ｒｄ  ｅｄｉｔｉｏｎ，１９９３，ｐａｇｅｓ  ７６  ｔｏ  ８６および多くの特許出願に記載され、たとえば国際公開第９９／４００５９号が一例である。酸のアニリンに対する比およびホルムアルデヒドのアニリンに対する比を変えることにより、要件に従ったＭＤＡ中の２環式生成物の割合を調整することが可能である。
【０００５】
ＭＤＡの調製に影響する問題は、用いられる酸触媒の中和である。
【０００６】
酸存在下でアニリンとホルムアルデヒドとの反応で得られた反応混合物の塩基、さらに詳細にはＮａＯＨによる中和は、欧州特許第１２８８１９０号から公知である。
【０００７】
欧州特許第１３４４７６６号は、第１のステップにおいて、反応混合物を塩基により中和して、第２のステップにおいて、ＭＤＡを含む除去された有機相を塩基により処理する、生じた反応混合物の２段階処理を開示する。使用される塩基は、アルカリ土類金属水酸化物およびアルカリ金属水酸化物、さらに詳細には水酸化物ナトリウムである。
【０００８】
国際公開第２００８／０８３９９７号は、触媒として使用される酸がアルカリ／アルカリ土類金属酸化物および／または水酸化物よりもむしろアンモニアの添加によって中和される、ＭＤＡを調製する製法について記載している。この中和で形成されたアンモニウム塩は、アルカリ土類金属の酸化物または水酸化物の反応により回収される。
【０００９】
ＭＤＡ調製からの反応放出物中に存在する酸の、水酸化ナトリウム水溶液を使用する中和により、２つの相：水相および有機相が得られる。水相は、酸の中和により形成された塩を含む；有機相は、未反応有機開始化合物と共に反応生成物を含む。ホルムアルデヒドに対して使用するアニリンの割合に、およびまたアニリンに対して使用する酸の割合に応じて、水相および有機相の密度は異なる。水相は、有機相よりも軽い、または重いことがあり得る；また２相の密度は同じであり得る。開始化合物および使用する酸触媒の異なる割合は、異なる特性、たとえば組成、ダイマー含有率、およびオリゴマー含有率などを有するＭＤＡを得るために通例必要である。工業用途では、相分離は完了まで急速におよび実質的に進行するはずであり、これには２つの相間に十分に大きい密度差が必要である。
【００１０】
２つの相間の密度差を十分に高くするためには、技術的な対策をとることがしばしば必要であり、例としては相の一方の希釈または成分（アニリン／水）の蒸発による濃縮が挙げられる。これにより比較的高いレベルの技術的コストおよび複雑さが示唆される。
【００１１】
加えて、構成されたプラントの場合、パイプライン接続がどの相をその相の除去時に特定のさらなる処理ステップに供給するかを決定する。したがって反応物質または使用する酸の割合の変更を受けた相の変化によって、再構成または最初からより複雑であったプラント構成、たとえば分離層の移動、および追加バルブが必要になる。
【００１２】
ＭＤＡ調製に影響するさらなる問題は、ＭＤＡがさらにＭＤＩに処理されるときに望ましくない着色の例を引き起こし得る、望ましくない副生成物の発生である。ホルムアルデヒドおよびアニリンからのＭＤＡの合成では、形成される生成物にはＮ−アミノベンジルアニリンがある。これらの化合物は、酸性条件下および高温にて転位を受けてＭＤＡを形成する。ＭＤＡがホスゲン化されてＭＤＩを形成する場合、Ｎ−アミノベンジルアニリンのレベル上昇が塩化カルバモイルの形成を生じ、塩化カルバモイルはホスゲン化でイソシアネートに開裂せず、結果として最終生成物は塩素を含有する。さらにホルムアルデヒドによるさらなる濃縮が、Ｎ−アミノベンジルアニリンから形成されるジヒドロキナゾリンを生じ得る。ジヒドロキナゾリンは、ＭＤＡから調製されるＭＤＩの明度に悪影響を有することが公知である。
【先行技術文献】
【特許文献】
【００１３】
【特許文献１】欧州特許第１２８８１９０号
【発明の概要】
【発明が解決しようとする課題】
【００１４】
本発明の目的はＭＤＡを調製する製法を提供することであり、該製法において、ＭＤＡ調製からの反応放出物中に存在する酸の中和で形成された２相は、用いられたアニリン、ホルムアルデヒド、および酸の割合から独立して、十分な密度差を有し、常に同じ相がより高いまたはより低い密度をそれぞれ有し、これにより十分に大きい密度差を引き起こす技術的対策の必要が取り除かれ、用いられる反応物質および酸の割合から独立して、再構成または追加の内部構造物なしに、既存のプラントを動作させることが可能である。
【課題を解決するための手段】
【００１５】
本目的は、ジフェニルメタンジアミンおよびより高度に縮合したポリフェニレンポリメチレンポリアミンを調製する製法であって：
ａ）酸の存在下でアニリンをホルムアルデヒドと反応させるステップと、
ｂ）酸の大部分をアンモニアおよび／またはアンモニア水溶液によって中和するステップと、
ｃ）ステップｂ）で生じた反応混合物を水相および有機相に分離するステップと、
ｄ）有機相中に存在する酸の残りの部分をアルカリ金属水酸化物水溶液によって中和するステップと、
ｅ）ステップｄ）で生じた反応混合物を水相および有機相に分離するステップと、
ｆ）ステップｃ）で得た水相、または場合によりステップｃ）およびｅ）で生じた水相を合わせた水相を少なくとも１種のアルカリ土類金属酸化物または水酸化物によって処理するステップと、
ｇ）ステップｆ）で得たアンモニアを除去するステップと
を含む製法によって達成される。
【００１６】
アンモニアを中和剤として使用する場合、用いられたアニリンのホルムアルデヒドに対する割合および酸のアニリンに対する割合とは無関係に、有機相は水相より重い。用いられる酸触媒の中和における水相と有機相との間の密度差を増加させるために通例必要である技術的対策を省くことができる。第１の中和ステップ（ステップｂ）において、酸の大部分が有機相からすでに除去されているために、アルカリ金属水酸化物水溶液を用いる第２の中和ステップでは、中和時に形成された塩化ナトリウムが比較的少量であるので、さまざまな密度差の上記の問題はもはや起こらない。塩化ナトリウムの吸収による、使用される水酸化ナトリウム水溶液の密度の変化は小さく、この密度は有機相の密度よりもはるかに大きいままである。中和の第２の段階における水酸化ナトリウム水溶液の使用により、用いられる酸触媒全体が確実に中和される。アルカリ金属水酸化物水溶液による第２の中和ステップは加えて、有機相中に残るアンモニアだけでなく、有機相中に残るアンモニアの形のアンモニウム塩も、塩変換によって除去する利点を有する。
【発明を実施するための形態】
【００１７】
本発明の製法に従って調製されたＭＤＡは驚くべきことに、アンモニアの１段階中和、水酸化ナトリウム水溶液を用いる１段階中和、または両方の段階で水酸化ナトリウム水溶液を用いる２段階中和による同様の製法で調製されたＭＤＡよりも良好な明度を示す。
【００１８】
本発明の製法は、通例、中和剤として使用されるナトリウム水酸化物の大部分が大幅によりコスト効率的なアルカリ土類金属酸化物によってコスト節減のために置き換えられるので、さらに注目すべきである。部分的な置き換えはアンモニアによる媒介で行われ、アンモニアは主中和剤として使用され、たとえばＣａＯを用いる反応によって回収されて、再度使用することができる。
【００１９】
上記のように、ステップａ）において、触媒としての酸存在下でのアニリンとホルムアルデヒドとの反応によりＭＤＡの調製が行われる。この種の製法は一般知識であり、たとえばＫｕｎｓｔｓｔｏｆｆｈａｎｄｂｕｃｈ，ｖｏｌｕｍｅ  ７，ｐｏｌｙｕｒｅｔｈａｎｅｓ，Ｃａｒｌ  Ｈａｎｓｅｒ，Ｍｕｎｉｃｈ，Ｖｉｅｎｎａ，３ｒｄ  ｅｄｉｔｉｏｎ，１９９３，ｐａｇｅｓ  ７６  ｔｏ  ８６および多くの特許出願、たとえば国際公開第９９／４００５９号に記載されている。ステップａ）の酸として、無機酸、さらに詳細には塩酸を使用することが好ましい。
【００２０】
ホルムアルデヒドの代わりにまたはホルムアルデヒドとの混合物中で、少なくとも１つのホルムアルデヒド供与体化合物を使用することも可能である。ホルムアルデヒドは、さらに詳細にはホルマリン水溶液、ホルマリンアルコール溶液、メチルヘミアセタール、１級アミンのメチレンイミン、または１級または２級アミンのＮ，Ｎ’−メチレンジアミン、およびパラ−ホルムアルデヒドの形で用いられる。
【００２１】
本発明の製法は、連続式、セミバッチ式またはバッチ式で、好ましくは連続式またはセミバッチ式で行うことができる。
【００２２】
連続方式の場合、反応物質が反応装置内に相互に対する所望の割合で計量され、本反応装置から流入量と等しい反応産生量が取り出される。用いられる反応装置の例は、チューブ反応装置を含む。バッチ式またはセミバッチ式方式の場合、反応物質は、好ましくは撹拌機および／またはポンプ式循環を装備したバッチ反応装置内に計量され、全反応が行われると、反応生成物はここから取り出されて、後処理に送られる。
【００２３】
本発明の製法は通例、２０から１．５の、好ましくは１０から１．６の、さらに好ましくは２．５から１．８のアニリンのホルムアルデヒドに対するモル比で行われる。酸のアニリンに対するモル比は、好ましくは０．０４から０．５、さらに好ましくは０．０４から０．２５である。これらの比を用いると、反応混合物中のそれぞれの２環式生成物の形成が増加する。
【００２４】
酸として無機酸、たとえば塩酸、硫酸、およびリン酸を使用することが好ましく、塩酸を使用することが非常に好ましい。
【００２５】
反応は、好ましくは０から２００℃の間の、好ましくは２０から１５０℃の間の、およびさらに詳細には４０から１２０℃の間の範囲の温度にて行われる。温度の上昇は、反応生成物中の２，２’および２，４’異性体の部分の増加を伴うことが明らかになった。
【００２６】
反応中の圧力は０．１−５０絶対バール、好ましくは１−１０絶対バールである。
【００２７】
反応をバッチ式およびセミバッチ式で実施する場合、原料を完全に計量した後に、反応混合物にいわゆるエージング手順を受けさせることができる。この目的のために、反応混合物を反応装置内に残すか、または異なる反応装置、好ましくは撹拌反応装置に移送する。この場合の反応混合物の温度は、好ましくは７５℃超、さらに詳細には１１０から１５０℃の間の範囲にある。
【００２８】
ステップａ）における調製の後に、反応混合物のステップｂ）における大部分の酸の中和が続く。この目的のために、アンモニアを反応混合物に添加する。本アンモニアは、ガス状形態で、場合により水で飽和されてアンモニア水溶液として、または両相の混合物として、反応混合物に供給される。アンモニアは好ましくは、水溶液として添加される。この場合のアンモニアの濃度は、３バールおよび室温にて測定して、好ましくは１４％から６０重量％、さらに好ましくは２５重量％である。反応混合物中に存在する酸の少なくとも６０％、さらに好ましくは少なくとも７０％、およびさらに詳細には少なくとも９０％が添加されたアンモニアによって中和されることが好ましい。
【００２９】
本発明により、アンモニアは、用いられる酸触媒に基づいて化学量論的量の１から２倍、好ましくは化学量論的量の１から１．７倍で添加される。アンモニアおよび／またはアンモニア水溶液は１ステップで、または２以上の連続ステップで添加される。アンモニアおよび／またはアンモニア水溶液が２以上のステップで添加される場合、操作で産生された２相を次の添加の前に分離することも可能であり、各場合で有機相はアンモニアおよび／またはアンモニア水溶液と再度混合される。この場合、アンモニアおよびアンモニア水溶液は、個々のステップでそれぞれに交互に使用することもできる。
【００３０】
アンモニアと反応混合物の化合は通例、好適な混合装置、例として撹拌タンク、場合により静的混合要素を装備したチューブ内で、または他の装置内で実施される。塩基性アンモニアの添加により、反応混合物中に存在する大部分の酸の中和が起こり、結果として、２つの不混和性相：より軽い水相およびより重い有機相の形成が引き起こされる。中和は、４０から１２０℃の平均温度、１から１０絶対バールの圧力下で行われる。
【００３１】
ステップｂ）からの混合物は、記載したように、有機相および水性相中に存在する。２相は、ステップｃ）において、たとえばデカンテーションによって相互から分離される。水酸化ナトリウム水溶液による中和と比較すると、驚くべきことに、アンモニア水溶液を中和剤として使用するときに、相境界がより良好に形成されることが明らかになった。このことは、下流の洗浄操作が、特に水性洗浄相によって受ける負荷の程度が軽減されることを意味する。
【００３２】
触媒として使用された酸のアンモニウム塩を含む水相の除去後に、有機相中に残った酸の残りの部分がステップｄ）においてアルカリ金属水酸化物水溶液によって中和される。
【００３３】
この目的のために、たとえば水酸化ナトリウムおよび水酸化カリウムを使用することが可能である；好ましくは水酸化物ナトリウムが使用される。
【００３４】
本発明により、水酸化ナトリウム水溶液は、反応混合物中の触媒として最初に用いられた酸に基づいて、最大２の化学量論的過剰量で、好ましくは最大１の化学量論比で、さらに好ましくは０．５以下の化学量論比で添加される。
【００３５】
本発明の好ましい一実施形態において、ステップｄ）では、有機相のｐＨは＞８．５に、好ましくは＞９に、さらに好ましくは＞９．５のレベルに、非常に好ましくは＞１１に調整される。このような方法で、通例、ＭＤＡを非常に大量に産生するプラントにおいてさえＭＤＡ含有相に存在する酸全体を確実に中和することが可能である。
【００３６】
アルカリ金属水酸化物水溶液と反応混合物の化合は通例、好適な混合装置、例として撹拌タンク、場合により静的混合要素を装備したチューブ内で、または他の装置内で実施される。アルカリ金属水酸化物水溶液の添加により、反応混合物の中和が起こるため、２つの不混和性相：水性相および有機相の形成が引き起こされる。中和は、４０から１２０℃の平均温度、１から１０絶対バールの圧力下で行われる。ステップｄ）におけるアルカリ金属水酸化物水溶液の中和は、より軽い有機相およびより重い水性相を産生する。それぞれの中和剤は、ステップｂ）およびｄ）において、好ましくは向流または並流に添加される。
【００３７】
ステップｄ）から生じ、水相および有機相から成る２相混合物の形を取る混合物は、ステップｅ）においてたとえばデカンテーションによって分離される。ステップｅ）からの水相は、ステップｃ）から生じる水相と合せて、共に後処理することができる。または２つの水相を相互に別々に後処理することもできる。
【００３８】
本発明の好ましい一実施形態により、ステップｅ）で除去された水相はステップｄ）および／またはステップｂ）の中和で再利用される。水相が消費されなかったアルカリ金属水酸化物をなお含んでいる場合に、このことは好都合である。第２の中和段階が、第１の中和段階で中和されていない酸の量に対して過剰量の水酸化物で行われる場合に、このことが概して当てはまる。
【００３９】
水、その中に溶解したアンモニウム塩、用いられた酸触媒、ならびにまた微量のアニリンおよびホルムアルデヒド原料、ならびにまた微量の最終生成物、すなわちＭＤＡから実質的に成る、ステップｃ）から得た水相は、場合によりステップｅ）から生じた水相と合せて、次にステップｆ）において少なくとも１つのアルカリ土類金属の酸化物および／または水酸化物によって処理される。カルシウム酸化物および／またはカルシウム水酸化物は、ただちに入手可能であるために、ならびに生じた廃棄物の処理および廃棄に問題がないために好ましい。カルシウム酸化物／水酸化物は、たとえば石灰乳または消石灰の形で用いられ得る。この場合、アンモニウム塩はアンモニアの形成により分解される。製法のこのステップは、炭酸ナトリウムを産生するためのソルベー法のサブステップとして公知である。アンモニアは好ましくは、蒸留によってまたは蒸気もしくは不活性ガスを用いたストリッピングによって除去される。
【００４０】
アンモニアが豊富な気相は場合により、さらなるステップ、例として吸着による乾燥、蒸留または抽気凝縮において、場合により濃縮および精製される；蒸留による後処理が特に好ましい。本発明の好ましい一実施形態において、後処理されたアンモニアは、ステップｂ）の中和に戻される。
【００４１】
詳細な一実施形態において、蒸気およびアンモニアを含むガスは、生石灰とも呼ばれる酸化カルシウム上を通過する。本手順において、ガスは最初に乾燥され、次に生石灰が水酸化カルシウム、いわゆる消石灰に変換され、消石灰は次にアンモニウム塩分解ステップｆ）に供給される。
【００４２】
アンモニア除去後に残っている低アンモニア含有率の液相は、場合によりさらなる濃縮または精製の後に、廃水として廃棄され得る。
【００４３】
主にＭＤＡと、残留量の水、アンモニア、アルカリ金属水酸化物、およびＭＤＡを調製するための原料品から成る、ステップｅ）で得られた有機相は、同様に後処理される。これはたとえば、水による１回以上の洗浄によって、および／または好ましくは複式蒸留によって行われる。好ましくは、ステップｅ）の後に、有機相から水および未反応アニリンがたとえば蒸留によって除去される。
【００４４】
本発明の製法によって調製されたＭＤＡは通例、ホスゲンと反応してＭＤＩを生じる。この種の製法は一般知識であり、たとえばＫｕｎｓｔｓｔｏｆｆｈａｎｄｂｕｃｈ，ｖｏｌｕｍｅ  ７，ｐｏｌｙｕｒｅｔｈａｎｅｓ，Ｃａｒｌ  Ｈａｎｓｅｒ，Ｍｕｎｉｃｈ，Ｖｉｅｎｎａ，３ｒｄ  ｅｄｉｔｉｏｎ，１９９３，ｐａｇｅｓ  ７６  ｔｏ  ８６および多くの特許出願に広く記載され、たとえば国際公開第９９／４００５９号または同第９９／５４２８９号が一例である。
【００４５】
この目的のために、ＭＤＡおよび場合によりホスゲンは、通例不活性溶媒に溶解させて反応させる。使用される溶媒は好ましくは不活性有機溶媒、さらに詳細には芳香族溶媒、例としてトルエンまたはハロゲン化芳香族化合物、例としてモノクロロベンゼンである。
【００４６】
相回収は、例として撹拌タンク、撹拌カスケードタンク、カラムおよび／またはチューブ反応装置である、代表的な反応装置内で、たとえば５０から１５０℃、好ましくは７０から１２０℃、さらに好ましくは７０から１００℃の公知の温度にて、０．５から１０バールの圧力下で行われ得る。
【００４７】
ホスゲン化はたとえば、少なくとも１つの不活性有機溶媒の存在下にて２段階反応で行われ得て、この場合、ホスゲン化の第１の段階は静的ミキサーで行われ、ホスゲン化の第２の段階は滞留装置で行われる。
【００４８】
ホスゲン化によって調製した粗ＭＤＩは、慣習的方法、たとえば例として蒸留によって精製することができる。第１の精製手順において、好ましくはホスゲンおよび場合により溶媒を、好ましくはかなりの程度まで、さらに好ましくは完全にホスゲン化による反応混合物から、すなわち粗ＭＤＩから除去することができる。
【００４９】
好ましくは、続いてたとえば２，２’−、２，４’−および／または４，４’−ＭＤＩなどの所望のモノマーＭＤＩ、および／または少なくとも２つのこれらの異性体を含む混合物は、好適な方法によって、好ましくはたとえば２から５０ミリバール、好ましくは２から２０ミリバールの圧力、およびに温度１５０から２５０℃、好ましくは１８０から２３０℃の温度における蒸留によって、ならびに／または好ましくは一例が分別結晶である、結晶化によって除去され得る。
【００５０】
ＭＤＩを調製する製法の特定の一実施形態において、２環式生成物を、たとえば欧州特許第５７０７９９号に記載されているように粗ＭＤＡから除去して、気相ホスゲン化により反応させて、２環式ＭＤＩを得ることができる。
【００５１】
このように調製されたＭＤＩは特に、少なくとも２個の活性水素原子を有する化合物と反応して、ポリウレタンを形成し得る。
【００５２】
本発明の製法は、ＭＤＡのコスト効率的で操作上信頼できる後処理を可能にする。ＭＤＡに対する損傷は引き起こされない。使用されたアンモニアは、反応生成物から完全に除去することができる。アンモニアの循環は、生成物の損失を防止する。産生された塩水溶液は、問題なく廃棄することができる。本発明の製法によって調製されたＭＤＡからホスゲン化によって調製されたＭＤＩは、明度が改善されている。
【００５３】
本発明を以下の実施例でより詳細に説明する。
【実施例】
【００５４】
［実施例１：密度差］
有機相および水相の密度差を、水酸化ナトリウム水溶液による中和、ならびにそれぞれアニリンのホルムアルデヒドに対する比（Ａ／Ｆ）および酸のアニリンに対する比（ＡｄＡ）の異なる比を用いた、ＨＣＩの存在下でのアニリンとホルムアルデヒドとの反応からのＭＤＩ反応放出物に対するアンモニア水溶液による中和の後に、それぞれ計算した。
【００５５】
【表１】
2013514298.tif 000002
【００５６】
負の符号は、相反転が行われたことと、水相がより重い相であることを意味する。
【００５７】
２相の間の密度差は、水酸化ナトリウム水溶液による中和時にＡｄＡ比の上昇と共に著しく変化する；２．４ｍｏｌ／ｍｏｌのＡ／Ｆ比では、０．０５から０．１のＡｄＡ比の間に相反転がある；１．８ｍｏｌ／ｍｏｌのＡ／Ｆ比では、水相と有機相の間の密度差は同様に、ＡｄＡ比の増加と共に小さくなる；相反転は、０．２から０．２５のＡｄＡ比の間で行われる。
【００５８】
ＮＨ３水溶液による中和の場合、密度差は常に同じ符号を有し、そのため相反転がなく、絶対値も迅速な相分離を可能にするために十分な大きさである。
【００５９】
［実施例２]
ＨＣｌを用いた触媒作用によるアニリンおよびホルムアルデヒドからのＭＤＡの調製
ホルムアルデヒドおよびアニリン（ホルムアルデヒド／アニリン＝２．４ｍｏｌ／ｍｏｌ）を塩酸の存在下で（ＨＣｌ／アニリン＝０．０７ｍｏｌ／ｍｏｌ）５０−９０℃および１−１．５バールにて反応させた。
【００６０】
［実施例３］（発明）
第１の段階でのＮＨ３による、第２の段階でのＮａＯＨ水溶液による２段階中和
実施例１による反応放出物２０００ｇを２５％強度のアンモニア水溶液２００ｇと混合した。ｐＨは８．９であった。水相は有機相よりも軽かった。２相を分離した。次のステップで、有機相を水酸化ナトリウム溶液（５０重量％）約７７ｇと混合した。混合物のｐＨは９．７であった。相分離を行った後に、相を実験装置から別々に抜き取った。抜き取った水性上相は、約６．２４重量％の塩化物イオンを含み、約３重量％のナトリウムイオンの画分および３．１重量％のアンモニウムイオンの画分を有していた。
【００６１】
相分離の後、有機相９５６ｇを２段階で脱イオン水によって洗浄して（相比０．２８ｋｇ／ｋｇ）、アニリンおよび残留水を１２５℃および１８ミリバールにて蒸発除去した。有機試料を続いてホスゲン化した。
【００６２】
［実施例４]（比較）
ＮＨ３による１段階中和
実施例１による反応放出物２ｋｇを２５％強度のアンモニア水溶液約２００ｇと混合した。ｐＨは９．０であった。水相は有機相よりも軽かった。相分離を行った後に、２相を実験装置から別々に抜き取った。抜き取った水性上相は、約７重量％の塩化物イオンおよび約５重量％のアンモニウムイオンを含んでいた。
【００６３】
相分離の後、有機相９５６ｇを２段階で脱イオン水によって洗浄して（相比０．２８ｋｇ／ｋｇ）、アニリンおよび残留水を１４０℃および１７バールにて蒸発除去した。有機相を続いてホスゲン化した。
【００６４】
［実施例５]（比較）
ＮａＯＨ水溶液による１段階中和
実施例１による反応放出物２．４ｋｇを５０％強度の水酸化ナトリウム水溶液１０２ｇと混合した。ｐＨは１０．８であった。水相は下相を形成する。相を実験装置から別々に抜き取った。抜き取った水性下相は約８重量％の塩化物イオンを含んでいた。
【００６５】
相分離の後、有機相９５６ｇを２段階で脱イオン水によって洗浄して（相比０．２８ｋｇ／ｋｇ）、アニリンおよび残留水を１４０℃および１７ミリバールにて蒸発除去した。有機試料を続いてホスゲン化した。
【００６６】
［実施例６]（発明）
ガス状ＮＨ３、ＮＨ３水溶液、およびＮａＯＨ水溶液による中和
実施例１による反応放出物１４００ｇをガス状ＮＨ３  ５７ｇと混合した。ｐＨは７．４であった。有機相は水相より重かった。除去した有機相（９１６ｇ）２５％強度のＮＨ３水溶液２２７ｇと混合して、７３℃にてｐＨ  ９．４５を産生した。この手順の間に連続的なガス発生が観察された。加熱後、ｐＨは８．５に低下した。続いて、ＮａＯＨ水溶液（３０％）３．７ｇを添加した。その後、ｐＨは９．５であった。
【００６７】
［実施例７]  ジヒドロキナゾリン含有率の決定
ジヒドロキナゾリン含有率は、実施例３から得た溶解した試料のガスクロマトグラフィー分析によって決定した。使用した溶媒は、ジメチルホルムアミド（ＤＭＦ）およびＤＭＦ  １ｍｌ当り３ｍｇのテトラメチル−ＭＤＡであった。２環式ジヒドロキナゾリンの溶液、４，４’−ＭＤＡの溶液、および３環式ＭＤＡの溶液により校正を行った。炎イオン化検出器を有するガスクロマトグラフ（ＨＰ  ５８９０）を使用した。使用したキャリアガスはＨ２であった。分析の結果を表２に示す。値≦１０は、検出限界より低い含有率を意味する。
【００６８】
【表２】
2013514298.tif 000003
【００６９】
本発明の製法によって調製されたＭＤＩは、ジヒドロキナゾリンの全体の含有率が低く、このことが明度に悪影響を有する。
【００７０】
［実施例８]  明度の決定
実施例３から得られたＭＤＩの明度をヨウ素還元滴定によって決定した。
高い値は著しい着色を示し、低い値はわずかな着色を示す。結果を表３に示す。
【００７１】
【表３】
2013514298.tif 000004
【００７２】
本発明の製法は、比較的低い明度を有するＭＤＩをもたらす。
【００７３】
［実施例９]（発明）  アンモニアの回収
実施例１の第１の中和から得た水相１０００ｇを、加熱した実験装置内で水酸化カルシウム（消石灰）１５０ｇと混合した。生じた含水ガス状アンモニアを、カルシウム酸化物を充填した乾燥塔を通過させて、乾燥させた。乾燥アンモニアを再度中和に使用した。完全な脱気の後、装置に残った材料はおよそ２０％強度の塩化カルシウム水溶液であり、廃棄した。
【国際調査報告】
2013514298.tif 000005
2013514298.tif 000006
2013514298.tif 000007
2013514298.tif 000008